(57)【要約】【課題】半導体素子製造工程における層間絶縁膜、ＢＰＳＧ膜、シャロー・トレンチ分離用絶縁膜等を平坦化するＣＭＰ技術において、酸化珪素膜等の被研磨物の凹凸の平坦化を効率的かつ高速に行い、同時に基板上の研磨傷の発生を低減できる研磨パッド及び基板の研磨方法を提供する。【解決手段】繊維を集積し加熱圧縮した板状体であって、少なくとも被研磨物に当接する表面層が、融点２５０℃以上の有機繊維（Ａ）を含有する有機繊維で実質的に構成され、有機繊維同士が前記融点２５０℃以上の有機繊維（Ａ）の熱融着により固定された層である研磨パッド；及び、基板の表面をこの研磨パッドの表面層に押し当て、研磨剤を基板と研磨パッドとの間に供給しながら、基板と研磨パッドを相対的に摺動させて基板を研磨する基板の研磨方法。【選択図】　　　　なし【特許請求の範囲】
【請求項１】
繊維を集積し加熱圧縮した板状体であって、少なくとも被研磨物に当接する表面層を、融点２５０℃以上の有機繊維（Ａ）を含有する有機繊維で実質的に構成し、有機繊維同士が前記融点２５０℃以上の有機繊維（Ａ）の熱融着により固定された層とすることを特徴とする研磨パッド。
【請求項２】
有機繊維が、融点を有しない有機繊維（Ｂ）と融点２５０℃以上の有機繊維（Ａ）を含有するものであって、少なくとも被研磨物に当接する表面層が、有機繊維同士が前記融点２５０℃以上の有機繊維（Ａ）の熱融着により固定された層であることを特徴とする請求項１に記載の研磨パッド。
【請求項３】
融点２５０℃以上の有機繊維（Ａ）が、メタ系アラミド繊維であることを特徴とする請求項１又は２記載の研磨パッド。
【請求項４】
被研磨物に当接する表面層中の融点２５０℃以上の有機繊維（Ａ）が、繊維径が相対的に太い有機繊維と細い有機繊維の組合せからなることを特徴とする請求項１〜３のいずれかに記載の研磨パッド。
【請求項５】
被研磨物に当接する表面層を実質的に構成する有機繊維が、不織布形態であることを特徴とする請求項１〜４のいずれかに記載の研磨パッド。
【請求項６】
被研磨物に当接しない層を構成する繊維が、被研磨物に当接する表面層を実質的に構成する有機繊維より低弾性の繊維であることを特徴とする請求項１〜５のいずれかに記載の研磨パッド。
【請求項７】
所定の基板の表面を請求項１〜６のいずれかに記載の研磨パッドの上記表面層の表面に押し当て、研磨剤を基板と研磨パッドとの間に供給しながら、基板と研磨パッドを相対的に摺動させて基板を研磨することを特徴とする基板の研磨方法。
【発明の詳細な説明】
【０００１】
【発明の属する技術分野】
本発明は、被研磨物の表面研磨に適用する研磨パッドに関する。特に、半導体素子等の製造において、ＣＭＰ（Ｃｈｅｍｉｃａｌ　Ｍｅｃｈａｎｉｃａｌ　Ｐｏｌｉｓｈｉｎｇ）研磨剤と共に用いられるものであり、層間絶縁膜やＢＰＳＧ膜（ボロン、リンをドープした二酸化珪素膜）の平坦化工程、シャロー・トレンチ分離の形成工程等に使用するのに適した研磨パッドに関する。また、本発明は、シリコンウエハ、ハードディスク等を被研磨物とし、その表面研磨をするのにも適した研磨パッドに関する。さらに、本発明は、この研磨パッドを使用して研磨をする基板の研磨方法に関する。
【０００２】
【従来の技術】
超々大規模集積回路の実装密度を高めるために、種々の微細加工技術が研究、開発されている。既に、デザインルールは、サブハーフミクロンのオーダーになっている。このような厳しい微細化の要求を満足するために開発されている技術の一つにＣＭＰ技術がある。この技術は、半導体装置の製造工程において、露光を施す層を完全に平坦化し、露光技術の負担を軽減し、製造歩留まりを高いレベルで安定させることに寄与する。例えば、層間絶縁膜やＢＰＳＧ膜の平坦化、シャロー・トレンチ分離等を行なう際に必須となる技術である。
【０００３】
従来、半導体装置の製造工程においては、プラズマ−ＣＶＤ（Ｃｈｅｍｉｃａｌ　ＶａｐｏｒＤｅｐｏｓｉｔｉｏｎ、化学的蒸着法）や低圧−ＣＶＤ等の手段により酸化珪素絶縁膜等の無機絶縁膜を基板上に形成し、この無機絶縁膜（被研磨物）を平坦化するために次のような研磨を実施している。被研磨物を研磨パッドに押し当て、ＣＭＰ研磨剤スラリを被研磨物と研磨パッドの間に供給しながら、研磨パッドを被研磨物との間で相対的に摺動させる技術である。
ＣＭＰ研磨剤としてはフュームドシリカ系が、研磨パッドとしては発泡ウレタン系が一般的に用いられている。このような研磨パッドとＣＭＰ研磨剤による研磨は、被研磨物に微細な研磨傷を発生させることがあり、被研磨物に要求される品質・性能が高くなるに伴い、微細な研磨傷の発生も問題となってくる。また、ウレタン系のパッドでは研磨速度に限界があり速度アップの要求も高まっている。
【０００４】
このような要求に対して、有機繊維不織布に熱硬化性樹脂を含浸・乾燥して得たプリプレグの層を加熱加圧成形した板状体のパッド（マトリックス樹脂により有機繊維を固定したパッド）が提案されている。その系では、高い研磨速度が得られるものの、樹脂の配合工程、含浸・乾燥工程で微量な異物の混入が避けられないため、研磨傷を解消するには十分でなかった。
また、特開平１１−９０８０９号公報には、熱融着繊維と非熱融着繊維からなる不織布で構成した研磨パッドが開示されている。しかし、当該公報に開示されている熱融着繊維は、融点１８０℃以下の低融点樹脂からなるものであり、当該不織布には、表面に塗布したポリウレタン樹脂が加熱圧縮により保持されている。そのため、このような低融点熱融着繊維を含む研磨パッドは、概して摩耗しやすく耐久性（パッドの寿命）が十分であるとは言えなかった。さらに、研磨作業においては、パッドの摩耗粉（繊維粉やポリウレタン樹脂の破砕片）発生が多くなるので、研磨傷や局部的な欠陥が生じるおそれもあった。
【０００５】
【発明が解決しようとする課題】
本発明は、半導体素子製造工程における層間絶縁膜、ＢＰＳＧ膜、シャロー・トレンチ分離用絶縁膜等を平坦化するＣＭＰ技術において、酸化珪素膜等の被研磨物の凹凸の平坦化を効率的かつ高速に行い、同時に基板上の研磨傷の発生を低減できる研磨パッド及び基板の研磨方法を提供するものである。
【０００６】
【課題を解決するための手段】
本発明は、以下の（１）〜（７）に関する。
（１）　繊維を集積し加熱圧縮した板状体であって、少なくとも被研磨物に当接する表面層を、融点２５０℃以上の有機繊維（Ａ）を含有する有機繊維で実質的に構成し、有機繊維同士が前記融点２５０℃以上の有機繊維（Ａ）の熱融着により固定された層とすることを特徴とする研磨パッド。
（２）　有機繊維が、融点を有しない有機繊維（Ｂ）と融点２５０℃以上の有機繊維（Ａ）を含有するものであって、少なくとも被研磨物に当接する表面層が、有機繊維同士が前記融点２５０℃以上の有機繊維（Ａ）の熱融着により固定された層であることを特徴とする上記（１）に記載の研磨パッド。
（３）　融点２５０℃以上の有機繊維（Ａ）が、メタ系アラミド繊維であることを特徴とする上記（１）又は（２）に記載の研磨パッド。
【０００７】
（４）　被研磨物に当接する表面層中の融点２５０℃以上の有機繊維（Ａ）が、繊維径が相対的に太い有機繊維と細い有機繊維の組合せからなることを特徴とする上記（１）〜（３）のいずれかに記載の研磨パッド。
（５）　被研磨物に当接する表面層を実質的に構成する有機繊維が、不織布形態であることを特徴とする上記（１）〜（４）のいずれかに記載の研磨パッド。
（６）　被研磨物に当接しない層を構成する繊維が、被研磨物に当接する表面層を実質的に構成する有機繊維より低弾性の繊維であることを特徴とする上記（１）〜（５）のいずれかに記載の研磨パッド。
（７）　所定の基板の表面を上記（１）〜（６）のいずれかに記載の研磨パッドの上記表面層の表面に押し当て、研磨剤を基板と研磨パッドとの間に供給しながら、基板と研磨パッドを相対的に摺動させて基板を研磨することを特徴とする基板の研磨方法。
【０００８】
本発明の、繊維を集積し加熱圧縮した板状体であって、少なくとも被研磨物に当接する表面層を、融点２５０℃以上の有機繊維（Ａ）を含有する有機繊維で実質的に構成し、有機繊維同士が前記融点２５０℃以上の有機繊維（Ａ）の熱融着により固定された層とすることを特徴とする研磨パッドを用いて半導体基板を研磨すれば、高い研磨速度での平坦化の進行と、研磨傷の低減を図ることが可能となる。これは以下のように推測される。
【０００９】
研磨パッドを所定の押圧力で基板に押し当て、研磨剤を研磨膜と研磨パッドとの間に供給しながら、基板と研磨パッドを相対的に摺動させて研磨する方法では、研磨作業中に、パッドから剥がれ落ちたパッド成分が異物となって被研磨物と研磨パッドの間に入り込む。このような状態で研磨を実施すると、前記異物によって被研磨物に通常よりも深く削られる部分が発生し、研磨傷（スクラッチや局部的な欠点）が生じる。特に、発泡ウレタン系や無機材質系パッドから生成する異物はサイズが大きくしかも硬いために、前記不具合が顕著になる。
一方、マトリックス樹脂により有機繊維を固定したパッドでは、その表面から剥がれ落ちる異物はサイズが小さく、その点では発泡ウレタン系パッドよりはスクラッチや局部的な欠点が生じ難くはなっている。しかし、マトリックス樹脂の調製、マトリックス樹脂の含浸・乾燥など樹脂に関係する工程の中で、微細な金属粉、ゲル化物、炭化物の混入が避けられず、これらの異物は固いために、やはり研磨傷発生の原因となる。
【００１０】
本発明に係る研磨パッドは、その製造に、マトリックス樹脂の調製、マトリックス樹脂の含浸・乾燥など樹脂に関係する工程を必要としないので、そのような工程に起因する異物は皆無となり、スクラッチや局部的な欠陥が生じ難く、不良になるような深さの研磨傷は皆無あるいは激減する。
また、本発明に係る研磨パッドを用いて研磨を始めると、研磨パッドの表面が摩耗して有機繊維の毛羽立ちが顕著になる。表面に露出した多数の有機繊維の繊維間に、あるいは繊維表面に、研磨剤の粒子を保持できるようになるので、研磨膜とパッドとの間に供給される研磨剤の量を実質的に増やして、研磨速度を上げることが可能になる。
【００１１】
【発明の実施の形態】
本発明に係る研磨パッドは、少なくとも研磨膜に当接する表面層を、融点２５０℃以上の有機繊維（Ａ）を含有する有機繊維で実質的に構成し、有機繊維同士が有機繊維（Ａ）の熱融着により固定された層としたものである。また、少なくとも研磨膜に当接する表面層を、融点を有しない有機繊維（Ｂ）と融点２５０℃以上の有機繊維（Ａ）を含有する有機繊維で実質的に構成し、前記融点２５０℃以上の有機繊維（Ａ）の熱融着により有機繊維同士が固定された層としてもよい。こうすることによって、研磨パッドの表面に露出する有機繊維量が多くなり、含まれる異物も少ないことから、研磨傷の発生を低減する効果が極めて大きいことが分かった。
【００１２】
融点２５０℃以上の有機繊維としては、メタ系アラミド、全芳香族ポリエステルなど高融点材料からなる有機繊維が好ましく、単繊維を所定長に切断したチョップやチョップを叩解したパルプ、さらには、前記材料のフィルムを叩解したフィブリドをその概念に含む。
【００１３】
有機繊維は、織布や不織布の形態で用いると取扱いが容易であり、このような形態の繊維同士を加熱加圧により熱融着させて研磨パッドの表面層を構成する。不織布形態で繊維同士を熱融着した構成の研磨パッドは、基板に押し当てる表面の毛羽立ちがより良好となるので好ましい。不織布は、前記チョップ、パルプ、フィブリドを単体で抄造して、あるいは適宜混抄して製造する。不織布形態を保持するために、多少の樹脂バインダーを適用して繊維同士を結着することは差し支えない。本発明において、実質的に有機繊維からなるとは、このように多少の樹脂バインダーを適用した構成もその概念に含む。
【００１４】
融点を有しない有機繊維は、パラ系アラミド繊維等の高強度有機繊維である。上記融点２５０℃以上の有機繊維の中で、メタ系アラミド繊維の選択（単独で用いるか又は主たる繊維として用いる）は、好ましいものである。その理由は、アラミド繊維は一般的な有機繊維に比べて引張り強度が高く、研磨パッドの耐久性を向上させ使用寿命を延ばせるからである。メタ系アラミド繊維は、溶融温度が３４０℃近辺であることから、繊維同士を熱融着することが十分に可能である。また、メタ系アラミド繊維は、研磨膜と接触した際に、その形状がパラ系アラミド繊維に比べて破壊されやすいので、微細な研磨傷発生をより低減できる。メタ系アラミド繊維としてはポリ−ｍ−フェニレンイソフタルアミド繊維（ＰＭＩＡ）（デュポン製「ノ−メックス」や帝人製「コーネックス」）が市販されており、これらが一般的である。
【００１５】
本発明の研磨パッドの製造に用いられる繊維（有機繊維（Ａ）、有機繊維（Ｂ）及びその他必要に応じて用いられる繊維を含む）は、繊維径が１μｍ〜１ｍｍであることが好ましく、１０μｍ〜５０μｍであることがより好ましい。また、本発明の研磨パッドの製造に用いられる繊維の繊維長は、１μｍ〜３０ｍｍであることが好ましく、１０μｍ〜１０ｍｍであることがより好ましい。
【００１６】
研磨膜に当接される表面層は、材質、形状、繊維径、繊維長の少なくとも一つが異なる２種類以上の有機繊維を組合せて構成し、その繊維の組合せ方を選択することによって特有の効果を奏することができる。
【００１７】
同じ繊維材質で、相対的に太い繊維（例えば、径１０μｍ〜１ｍｍ、特に、径：１．５デニール（＝１２．５μｍ）前後）と相対的に細い繊維（例えば、径０．１μｍ〜５μｍ、特に、径：０．１デニール（＝０．８３μｍ）前後）の組合せは、両繊維の相互作用により、研磨速度と研磨の平坦度の両特性確保に有効である。前者の繊維は研磨速度の向上に寄与し、後者の繊維は平坦度の確保に寄与する。例えば、メタ系アラミド繊維のチョップとパルプの組合せである。相対的に長い繊維（例えば、長さ３〜３０ｍｍ、特に、長さ：５ｍｍ前後）と相対的に短い繊維（例えば、長さ１０μｍ〜３ｍｍ、特に、長さ：１ｍｍ前後）の組合せも同様によい。前記のような異なる有機繊維の組合せは、当該種類の異なる有機繊維を混抄して不織布形態とすることにより容易に実現可能である。
【００１８】
有機繊維同士の熱融着は、上記した不織布や織布などシート形態の有機繊維基材を平坦な金属板に挟み、これを加熱加圧成形して行なう。加熱加圧成形する有機繊維の不織布や織布は、１枚であってもよいし複数枚を重ね合せたものであってもよい。シリコンウエハなど研磨膜の種類や研磨条件により、重ね合せ枚数を変えて繊維同士の熱融着をする。前記重ね合せにおいては、シート形態の他の繊維基材を適宜選択し組合せてもよい。加熱加圧成形の温度は、有機繊維（Ａ）の融点以上であれば特に制限はないが、通常、２５０〜５００℃が好ましい。
【００１９】
このようにして得られる本発明の研磨パッド全体の厚みは、０．１〜５ｍｍであることが好ましく、０．５〜２ｍｍであることがより好ましい。
本発明の研磨パッドには、必要に応じて、被研磨物に当接する表面に、ドレス処理等の表面粗さを調節する処理を施してもよく、また、研磨剤の供給を均一にするための溝加工を行なってもよい。
【００２０】
本発明の基板の研磨方法では、所定の基板の表面を本発明の研磨パッドの上記表面層の表面に押し当て、研磨剤を基板と研磨パッドとの間に供給しながら、基板と研磨パッドを相対的に摺動させて基板を研磨する。
基板としては、半導体基板、即ち、回路素子と配線パターンが形成された段階の半導体基板、回路素子が形成された段階の半導体基板上に酸化珪素膜、窒化珪素膜等の層間絶縁膜や、ＢＰＳＧ膜が形成された半導体基板等が挙げられ、これらの膜等を研磨して表面を平坦化する。また、本発明の研磨方法は、半導体基板のシャロー・トレンチ分離にも使用できる。
【００２１】
本発明に使用する研磨剤は、特に定めないが、例えば、酸化セリウム粒子と分散剤と水からなる組成物を分散させ、さらに添加剤を添加することによって得られる酸化セリウム粒子含有量が０．５〜２０重量％のものが好ましい。
研磨する装置に制限はなく、円盤型研磨装置、リニア型研磨装置、ウェヴ型研磨装置等を用いることができる。一例としては、基板を保持するホルダーと研磨パッドを貼り付けた（回転数が変更可能なモーター等を取り付けてある）定盤を有する一般的な研磨装置がある。研磨条件に特に制限はないが、研磨対象にあわせ最適化を図ることが好ましい。研磨している間、基板と研磨パッドの間に、研磨剤を連続的に供給する。この供給量に制限はないが、研磨パッドの表面が常に研磨剤で覆われていることが好ましい。研磨する際の研磨圧力は、１００ｋＰａ以下とすることが好ましく、１０ｋＰａ〜５０ｋＰａとすることがより好ましい。
【００２２】
本発明の研磨パッドは、上記のような半導体基板上の膜等だけでなく、所定の配線を有する配線板に形成された酸化珪素膜、ガラス、窒化珪素等の無機絶縁膜、ポリシリコン、Ａｌ、Ｃｕ、Ｔｉ、ＴｉＮ、Ｗ、Ｔａ、ＴａＮ等を主として含有する膜、フォトマスク、レンズ、プリズムなどの光学ガラス、ＩＴＯ等の無機導電膜、ガラス及び結晶質材料で構成される光集積回路・光スイッチング素子・光導波路、光ファイバーの端面、シンチレーター等の光学用単結晶、固体レーザー反結晶、青色レーザーＬＥＤ用サファイヤ基板、ＳｉＣ、ＧａＰ、ＧａＡＳ等の半導体単結晶、磁気ディスク用ガラス或いはアルミ基板、磁気ヘッド等を研磨することができる。
【実施例】
以下、実施例により、本発明を説明する。本発明はこれらの実施例により限定されるものではない。
【００２３】
（パッドの作製）
材料の有機繊維として、以下のものを準備した。
［アラミド繊維不織布（１）］
パラ系アラミド繊維チョップ（繊維径：１．５デニール（＝１２．５μｍ），繊維長：５ｍｍ，帝人製「テクノーラ」、融点：なし）とメタ系アラミド繊維チョップ（繊維径：３デニール（＝２５μｍ），繊維長：６ｍｍ，融点３４０℃，帝人製「コーネックス」）を混抄し、水溶性エポキシ樹脂バインダー（ガラス転移温度１１０℃，大日本インキ化学（株）製、商品名Ｖコート）の２０重量％水溶液をスプレーして加熱乾燥（１５０℃、３分）し、さらに、一対の熱ロール間（温度３００℃、線圧力１９６ｋＮ／ｍ）に通すことにより加熱圧縮し、繊維同士を結着した不織布である。この不織布は、厚さ８０μｍ、単位質量７０ｇ／ｍ２で、パラ系アラミド繊維チョップ／メタ系アラミド繊維チョップ／エポキシ樹脂バインダーの配合質量比１０／８０／１０である。前記パラ系アラミド繊維チョップは、具体的には、ポリｐ−フェニレン３，４′−ジフェニルエーテルテレフタラミド繊維チョップである。
【００２４】
［アラミド繊維不織布（２）］
パラ系アラミド繊維チョップを使用せず、メタ系アラミド繊維チョップ（繊維径：３デニール（＝２５μｍ），繊維長：６ｍｍ，融点３４０℃，帝人製「コーネックス」）だけを使用し、以下、アラミド繊維不織布（１）と同様に製造した不織布である。
【００２５】
［アラミド繊維不織布（３）］
パラ系アラミド繊維チョップを使用せず、メタ系アラミド繊維チョップ（繊維径：３デニール（＝２５μｍ），繊維長：６ｍｍ，融点３４０℃，帝人製「コーネックス」）とメタ系アラミドフィブリド（繊維径：１．５デニール（＝１２μｍ），繊維長：５ｍｍ，融点２６０℃，デュポン製「ノーメックスフィブリド」を混抄し、エポキシ樹脂バインダーを用いずに製造した不織布である。この不織布は、厚さ８０μｍ、単位質量７０ｇ／ｍ２で、メタ系アラミド繊維チョップ／メタ系アラミドフィブリドの質量比９０／１０である。
【００２６】
［アラミド繊維不織布（４）］
メタ系アラミド繊維チョップ（繊維径：３デニール（＝２５μｍ），繊維長：６ｍｍ，融点２８０℃，帝人製「コーネックス」）とメタ系アラミド繊維パルプ（繊維径：０．１デニール（＝０．８３μｍ），繊維長：１ｍｍ，融点２８０℃，デュポン製「ノーメックス」）とを混抄し、以下、アラミド繊維不織布（１）と同様に製造した不織布である。この不織布は、厚さ８０μｍ、単位質量７０ｇ／ｍ２で、メタ系アラミド繊維チョップ／メタ系アラミド繊維パルプ／エポキシ樹脂バインダーの配合質量比６５／３５／１０である。
【００２７】
［ポリエステル繊維不織布（１）］
融点１３０℃のポリエステル繊維チョップ（単糸繊度４デニール（＝３３．３μｍ），繊維長５１ｍｍ）と、非熱融着ポリエステル繊維チョップ（単糸繊度２デニ−ル（＝１６．７μｍ），繊維長５１ｍｍ，融点２６０℃）を準備し、これらを３３／６７の質量比率で混合してウェブとなし、ニードリングした不織布である。この不織布は、単位質量６００ｇ／ｍ２、見掛け密度０．３４である。
【００２８】
実施例１
アラミド繊維不織布（１）を１５枚重ねた層の両表面に離型フィルムを配置しこれをステンレス製鏡面板に挟み込み、その複数組をプレス熱盤間に投入し、熱盤との間にはクラフト紙層からなる厚さ１０ｍｍのクッション材を介在させて、温度３５０℃、圧力４ＭＰａで加熱加圧成形し、厚さ１．０ｍｍの研磨パッド材を得た。この研磨パッド材は、繊維同士の熱融着により、重ね合せた１５枚のアラミド繊維不織布層は完全に一体化している。
【００２９】
実施例２
アラミド繊維不織布（２）を１５枚重ね、実施例１と同様に加熱加圧成形し厚さ１．０ｍｍの研磨パッド材を得た。
【００３０】
実施例３
アラミド繊維不織布（３）を１５枚重ね、実施例１と同様に加熱加圧成形し厚さ１．０ｍｍの研磨パッド材を得た。
【００３１】
実施例４
アラミド繊維不織布（４）を１５枚重ね、実施例１と同様に加熱加圧成形し厚さ１．０ｍｍの研磨パッド材を得た。
【００３２】
従来例１
発泡ポリウレタン系樹脂からなる研磨パッド材（厚み１．５ｍｍ、ロデール・ニッタ製「ＩＣ−１０００」）である。
【００３３】
従来例２
ポリエステル不織布（１）を１０枚重ねたものにポリウレタン樹脂を塗布し、温度１６０℃、圧力４ＭＰａで加熱加圧成形して研磨パッド材（厚み１．０ｍｍ）を得た。
【００３４】
比較例１
ビスフェノ−ルＡ型エポキシ樹脂１００重量部に硬化剤としてジシアンジアミド２０重量部を、硬化促進剤として２−エチル−４−メチルイミダゾール０．１重量部を配合したエポキシ樹脂ワニスを調製した。
上記のワニスをアラミド繊維不織布（４）に含浸し加熱乾燥してプリプレグを製造した。このプリプレグは、その加熱加圧成形後の厚さが０．１ｍｍになるように、また、加熱加圧成形後のアラミド繊維含有率が５０質量％になるように、樹脂付着量を調整したものである。
上記プリプレグを１５枚重ね、実施例１と同様にプレス熱盤間に投入し、温度１６５℃、圧力４ＭＰａで加熱加圧成形して、厚さ１．０ｍｍの研磨パッド材を得た。
以上の各例における研磨パッド材の仕様を表１に纏めて示す。
【００３５】
【表１】
2004074301.tif 000002
【００３６】
上記各実施例、従来例及び比較例における研磨パッド材に、以下の処理を行なった。研磨パッド材を研磨機の３８０ｍｍの定盤上に貼付けて固定し、ドレス処理、即ち、研磨機に付随するダイヤモンドドレッサー（１５０番手）を用いて、圧力８８００Ｐａ（９０ｋｇｆ／ｃｍ２）、回転数３８ｒｐｍで、１０分間、研磨パッド材表面を磨き、研磨パッド材の表面あらさを調製し、研磨パッドとした。また、シリコンウエハ１枚を研磨するごとに１７秒間、同様にドレス処理を行ない、研磨パッド表面の状態を維持することとした。これら研磨パッドとＣＭＰ研磨剤により、シリコンウエハ（φ１２７ｍｍのＳｉ基板上に２０００ｎｍ厚の酸化珪素膜をＴＥＯＳ−プラズマＣＶＤ法で形成したブランケットウエハ）の研磨を次のように実施した。
上記シリコンウエハをホルダにセットし保持する。ホルダはワーク取付用の吸着パッドを貼付けたものであり、この吸着パッドにシリコンウエハを保持する。また、研磨パッドをφ３８０ｍｍの定盤上に貼付けて固定する。シリコンウエハの酸化珪素膜形成面を研磨パッドに当接して、研磨荷重を３０ｋＰａに設定する。酸化セリウム研磨剤（酸化セリウム粒子：１重量％、添加剤（ポリアクリル酸アンモニウム塩４０重量％水溶液）：０．２３重量％、水：８９．８重量％）を１５０ｍｌ／分の量で定盤上に滴下しながら、定盤及びウエハをそれぞれ同一方向に３８ｒｐｍで２分間回転させて、酸化珪素膜を研磨する。そして、研磨後のシリコンウエハを純水で十分に洗浄後、乾燥する。
研磨を次の観点から評価した。評価結果を表２に示す。
研磨傷数：シリコンウエハ酸化珪素膜表面の４ｃｍ２の範囲を顕微鏡観察し研磨傷（大きさ１ｍｍ以上）をカウントする。
研磨速度：研磨前後の酸化珪素膜厚差を光干渉式膜厚測定装置により測定し、酸化珪素膜厚の平均研磨速度を求める。
耐久性：従来例のウレタンパッドの使用寿命を１００とした指数で示す。
【００３７】
【表２】
2004074301.tif 000003
【００３８】
表２の評価結果から、本発明に係る研磨パッドを用いることにより、研磨傷の発生を抑制し、しかも研磨速度を速くできることが判る。
上記本発明の実施例に係る研磨パッドは、シリコンウエハやハードディスクなどの製造工程において、その表面を研磨するために用いても、研磨傷の発生を抑制しながら、高速に研磨を実施することができる。
【００３９】
【発明の効果】
上述したように、本発明に係る研磨パッドを使用することにより、酸化珪素膜等の研磨を高速に行い、かつ研磨傷の発生を低減することができる。これらによって、半導体素子の生産歩留まり向上を図り、大幅なコストを低減することが可能となる。特に、有機繊維の中でも強度の高いアラミド繊維を選択することにより、研磨パッドの強度を大きくでき、摩耗に対する耐久性が高まるので、上記効果を保持しつつ研磨パッドの使用寿命を延ばすことも可能となる。